(57)【特許請求の範囲】
【請求項１】
円筒体の表面に緩衝層が設けられ、前記緩衝層が、硬度（ＳＲＩＳ規格によるＣ型ゴム硬度計によるゴム硬度）が５０〜６５、連続気泡率が１００％、空隙率３９％〜５０％、のポリウレタン発泡体からなる、巻芯。
【発明の詳細な説明】
【技術分野】
【０００１】
本発明は、本発明は情報技術分野で用いられる機能性フィルムなどの高機能性フィルムの巻き取りに使用される巻芯に関する。
【背景技術】
【０００２】
近年、情報技術分野の発展により、液晶用フィルム、エックス線用フィルム、プリント基板用フィルム及びその銅箔ラミネートフィルム、更には高性能印画紙などが情報機器用フィルムとして多用されるようになってきた。通常、これらのフィルムはその生産や加工の工程において円筒状のコアと呼ばれる紙管に巻き取られる。
【０００３】
巻き取られたこれらフィルムは、詳細にみると、最内層においてフィルム厚さに影響を受け、「乗り上げ段差」による歪みを生ずる。即ち、最内層の１層目を巻き回し、２層目にかかると、フィルムの長手方向終端に２層目が乗り上げることになり、２層目の乗り上げた部分のフィルムの本来の平面性が損なわれ、結果としてフィルムに内部歪みや凹凸を端面段差痕として生じ、表面の平面性や精緻さを要求されるその後の工程において使用できないという問題を引き起こしている。この内部歪みや凹凸は巻き取り後のフィルムが一時的ストックや流通などのため長時間留置されると特に発生しやすい。
【０００４】
この歪み欠点は、巻き回しを重ねることにより更に外層へと波及し、同様の欠点を伝播して生じせしめる。又、この歪み欠点は巻き取り後のフィルムが一時的ストックや流通などのため長時間留置されると特に発生しやすい。
【０００５】
これらの部分欠点は、使用される段階で切除されて捨てられることとなり、高価な原材料を無駄にし、コストアップの原因となっていた。
【０００６】
このような状況に対して、ロール状記録紙用紙管の分野では、０．２ｍｍ以上などの非常に厚い画像印刷用の記録紙の巻芯部に発生する端部段差を解消するために、紙管の外周に緩衝層として発泡スチレンシートを巻き付けたり、巻芯にスリットを設けたりしている（例えば、特許文献１参照。）。
【０００７】
しかし、特に、液晶用フィルム、エックス線用フィルム、高性能印画紙などの光学的な均一性が要求される情報機器分野の光学的用途のフィルムにおいては、プリント基板用フィルム及びその銅箔ラミネートフィルムに比べて更に均一性が要求され、この歪み欠点は致命的である。
【０００８】
このような均一性が要求される用途のフィルムにおいて、この「乗り上げ段差」による歪み欠点（乗り上げ段差痕）を解消する手段として、芯材本体の外周面に緩衝材を巻き付け、この緩衝材に巻芯の長さ方向（軸線方向）にフィルム端部を落とし込むための凹状の溝が設けられており、その該凹状の溝にフィルムを固定するための粘着シートが固定されている巻芯が開示されている。また、この緩衝材は、ゴム硬度Ｈが６０〜９０であることが好ましいとされている（特許文献２参照）。
このような巻芯は凹状の溝や粘着シートなどを必要とするため構造が複雑であり、また、フィルムの巻芯への仕掛かり操作に手間がかかる。
【０００９】
あるいは、このような均一性が要求される用途のフィルムにおいて、この「乗り上げ段差」による歪み欠点（乗り上げ段差痕）を解消する手段として、樹脂又は金属製の円筒体の表面に緩衝層が設けられた巻芯が開示されている（例えば、特許文献３参照）。この緩衝層として開示されているシートは見かけ密度が、０．０３〜０．２ｇｒ／ｃｍ３で、歪み２５％における圧縮応力が３０〜２５０ｋＰａのポリエチレンやポリプロピレンからなる独立気泡シートである。
【００１０】
このような巻芯の使用は「乗り上げ段差」を解消するうえで効果的であるが、巻き付けるフィルムが薄い場合、あるいは、フィルムの弾性率が比較的小さい場合、巻き付けられたフィルム層により巻芯を締め付ける力が大きいので、この緩衝層が締め付ける圧力により圧縮変形したいわゆる巻締りが生じてフィルムの巻姿が崩れるという問題が生ずる。また、フィルムを解舒したあとの緩衝層に圧縮痕が残留するという問題も生ずることがある。
【先行技術文献】
【特許文献】
【００１１】
【特許文献１】特開２０００−３１８９３０号公報
【特許文献２】特開２０１１−１８４１５２号公報
【特許文献３】特許第３９６４８９２号公報
【発明の概要】
【発明が解決しようとする課題】
【００１２】
本発明は、上記問題点に鑑みてなされたもので、巻き付けるフィルムが厚み１００μｍ以下と薄い場合、あるいは、フィルムの初期弾性率が２ＧＰａ以下と比較的小さい場合にも乗り上げ段差痕の発生が少なく、かつ、巻締りや圧縮痕が生じない巻芯を提供することを目的とする。
【課題を解決するための手段】
【００１３】
本発明の要旨とするところは、円筒体の表面に緩衝層が設けられ、前記緩衝層が、硬度（ＳＲＩＳ規格によるＣ型ゴム硬度計によるゴム硬度）が３０〜７０、連続気泡率が７０％以上、空隙率２０〜５０％、の弾性樹脂発泡体からなる、巻芯であることにある。
【００１４】
前記弾性樹脂発泡体はポリウレタン発泡体であり得る。
【発明の効果】
【００１５】
本発明によると、巻き付けるフィルムが厚み１００μｍ以下と薄い場合、あるいは、フィルムの初期弾性率が２ＧＰａ以下と比較的小さい場合にも乗り上げ段差痕の発生が少なく、かつ、巻締りや圧縮痕が生じない巻芯が提供される。
【図面の簡単な説明】
【００１６】
【図１】本発明の巻芯の態様を示す断面模式図。
【図２】発泡体の圧縮力−歪曲線のグラフ。
【図３】発泡体の圧縮力−歪曲線のグラフ。
【発明を実施するための形態】
【００１７】
図１に示すように、本発明の巻芯２は円筒体４の表面に緩衝層６が設けられて成る。緩衝層６は、発泡樹脂シートを円筒体４の表面に螺旋状にあるいは継ぎ目が円筒体４の軸方向と平行になるように巻き付けて接着あるいは粘着により固定することにより形成される。さらには、筒状の発泡樹脂シートに円筒体４が挿入された態様であってもよい。円筒体４は寸法安定性のうえから硬質の樹脂あるいは金属からなることが好ましい。
【００１８】
巻芯にフィルムが巻き付けられたときに巻き付けられたフィルム層により巻芯を締め付ける力が発生して巻締りが生ずるが、発泡樹脂シートからなる緩衝層６の硬度が低くなると、緩衝層６に巻締りによる変形が生じ、緩衝層６の硬度が高くなるとフィルムに乗り上げ段差痕（以下段差痕と称する）が生ずる。
【００１９】
本願発明者はこの二律背反的な事象を解消しようとして検討した結果、緩衝層６として連続気泡を有する弾性樹脂発泡体（以下発泡体と称する）を用いることにより巻締りが生ぜずかつ段差痕も生じない巻芯が得られることを見出した。
【００２０】
すなわち、本発明の巻芯２においては、緩衝層６を構成する発泡樹脂シートが連続気泡を有する発泡体からなり、その硬度（ＳＲＩＳ規格によるＣ型ゴム硬度計によるゴム硬度）は３０〜７０である。この発泡体の空隙率は２０〜５０％であることが好ましい。また、発泡体の気泡の平均径は１〜１００μｍであることが好ましい。また、連続気泡率が７０％以上であることが好ましい。
【００２１】
かかる構成の本発明の巻芯２は、厚さ１００μｍ以下の薄いフィルムを巻いても巻締りが生ぜずまた使用上問題となるような段差痕の発生も極めて少ない。
【００２２】
また、本発明の巻芯２は、プリント基盤用フィルム及びその銅箔ラミネートフィルムに発生した場合は欠点として顕在化せず情報機器分野の光学的用途用のフィルムに発生した場合は欠点として顕在化する度合いの段差痕であってもその発生を防ぐことができる。例えば、液晶パネル用偏光フィルムの巻き取りにも好適に用いられる。
【００２３】
発泡体が連続気泡を有することにより、発泡体は、段差痕が生ずる部分のように局所的に大きな力がかかると、局所的に変形されやすく発泡体に沈み込むので、段差痕の原因となるフィルム端の段差が吸収されやすくなると思われる。これに対して、発泡体が独立気泡を有する場合は、発泡体は、段差痕が生ずる部分のように局所的に大きな力がかかるとその力を発泡体の表面全体で支えようとするので局所的には変形されにくく、発泡体に沈み込みにくいので段差痕の原因となるフィルム端の段差が吸収されにくいものと思われる。
【００２４】
また緩衝層６は巻かれたフィルムの圧力により圧縮変形するが、発泡体が連続気泡を有する場合は、気泡中の空気が緩衝層６の圧縮変形にともない抜けてゆく。これにより、図２に示すように、発泡体が圧縮されてゆくときの応力が、圧縮量が５％までの圧縮の初期（ステージ１）においては圧縮量の増加につれて増加するが、圧縮量が５％を超える付近から圧縮量が５０％ほどの間（ステージ２）においては圧縮量−圧縮応力のカーブの勾配がステージ１における圧縮量−圧縮応力のカーブの勾配の２分の１よりも小さくなり、圧縮量が５０％を超えたあたりからその勾配が急激に大きくなる。このような緩衝層６の特性により、フィルム端の段差がステージ２において緩衝層６の変形で吸収され段差痕が発生しにくくなる。また、フィルムが巻かれるときに緩衝層６は均一な圧縮がなされ、かつ、フィルムが巻かれた直後の圧縮状態が維持されるのでフィルムにしわが発生するおそれが少ない。
【００２５】
これに対して、発泡体の孔が独立孔である場合は、気泡中の空気が緩衝層６の圧縮変形にともない抜けにくく、図３に示すように、発泡体が圧縮されてゆくときの応力が、圧縮量が約１０％までの圧縮の初期（ステージ１ａ）において圧縮量の増加につれて増加し、圧縮量が１０％を超える付近から圧縮量が４０％ほどの間（ステージ２ａ）においては圧縮量−圧縮応力のカーブの勾配がステージ１ａにおける圧縮量−圧縮応力のカーブの勾配の２分の１ほどとなり、圧縮量が４０％を超えたあたりからその勾配が徐々に大きくなる。ステージ２ａにおいて圧縮量−圧縮応力のカーブの勾配が連続気泡の場合に比べて大きいことから緩衝層６に巻かれたフィルムの圧力による段差痕が発生しやすくなる。また、気泡壁に弾性変形の限度を超える異常な力がかかりやすいので気泡壁が非可逆的にクリープ変形し、結果として緩衝層６全体が非可逆的に変形しフィルムを解舒したあとに圧縮痕が残留するという傾向が強い。加えて、この気泡壁の変形による緩衝層６のクリープ変形により、フィルムが巻かれた直後からその後も緩衝層６の圧縮変形が発生し、巻かれた直後との圧縮変位量の時間差により、緩衝層６と巻かれたフィルム層との間や巻かれたフィルム層間に隙間が生じてこの隙間を吸収してフィルムにしわが入るというトラブルが生じやすい。
【００２６】
なお、図２はポリウレタン発泡体（日本発条株式会社製  品番  ＥＸＧ、アスカＣ硬度５５）の圧縮力−歪カーブ、図３はポリエチレン発泡体（東レ株式会社製  品番  １００２０−ＡＡ００、発泡率１０倍）の圧縮力−歪カーブである。
【００２７】
本発明の巻芯２においては、発泡体のＳＲＩＳ ０１０１規格のアスカーＣ硬度が３０〜７０であることが好ましい。発泡体の硬度が３０未満であると、緩衝層６に巻締りによる変形が生じやすく、発泡体の硬度が７０を上回ると、フィルムに段差痕が生ずる。
【００２８】
発泡体の硬度は発泡体に用いられる弾性樹脂の弾性率や発泡体の空隙率や気泡の径を調整することにより所望の値にすることができる。
【００２９】
また、発泡体の気泡の平均径が１００μｍを上回ると、巻かれたフィルムに巻締りの反力として不均一な力がかかるので不均一な段差痕が生じやすい。発泡体の気泡の平均径が１μｍを下回るとフィルム端の段差が吸収されにくくなる。
【００３０】
緩衝層６の厚みは０．５〜２ｍｍであることが好ましい。厚みが２ｍｍを上回ると、巻き付け時に緩衝層に巻き付け方向と逆方向に剪断力が加わり、厚みが厚いため、結果として緩衝層の絶対変形量大きくなり緩衝層表面にシワが入りこのシワによる圧痕がフィルムに発生する場合がある。厚みが０．５ｍｍを下回ると、段差痕が生ずる場合がある。
【００３１】
連続気泡率はＡＳＴＭ−２８５６−９４−Ｃ法に準拠して測定した。測定器として空気比較式比重計９３０型（ベックマン株式会社製）を用い、連続気泡率を下記式により算出した。
連続気泡率（％）＝（（Ｖ−Ｖ１）／Ｖ）×１００
Ｖ：サンプル寸法から算出した見かけ容積（ｃｍ３）
Ｖ１：空気比較式比重計を用いて測定したサンプルの容積（ｃｍ３）
【００３２】
平均気泡径については、発泡体の切片をＳＥＭ（走査型電顕）を用いて１００倍で観察し各気泡の長径と短径の平均値を気泡径とし、任意範囲の気泡の気泡径を測定し、平均気泡径を算出した。
【００３３】
空隙率εは発泡体の見かけ体積に対する気泡が占める空間の体積の比率（％）であり、発泡体の見かけ比重ρとこの発泡体を構成する樹脂の比重ρｐからε＝（１−（ρ／ρｐ））×１００（％）として算出される。
【００３４】
緩衝層６を構成する発泡体に用いられる弾性樹脂（エラストマー）としては、スチレン系エラストマー、オレフィン系エラストマー、ウレタン系エラストマー、ポリエステル系エラストマー、ポリアミド系エラストマー、アクリル系エラストマーなどが挙げられる。エラストマーは２種以上がブレンドして用いられてもよい。あるいは、これらのエラストマーの成分が共重合されたものであってもよい。
【００３５】
弾性樹脂の弾性率（ＪＩＳ Ｋ７１１３：１９９５に規定される引張弾性率）は５〜２００ＭＰａであることが好ましい。
【００３６】
スチレン系エラストマーとしては、スチレン−ブタジエン共重合体、スチレン−イソプレン共重合体、スチレン−エチレン−ブチレン共重合体、スチレン−エチレン−プロピレン共重合体などが挙げられる。スチレン系エラストマーを構成する部分であるスチレンのほかに、スチレン誘導体を用いることができる。
【００３７】
オレフィン系エラストマーは、炭素数２〜２０のα−オレフィンの共重合体などが挙げられる。具体的には、エチレン・α−オレフィン共重合体ゴム、エチレン・α−オレフィン・非共役ジエン共重合体ゴム、プロピレン・α−オレフィン共重合体ゴム、ブテン・α−オレフィン共重合体ゴムなどが挙げられる。
【００３８】
ポリエステル系エラストマーは、例えばジカルボン酸又はその誘導体とジオール化合物又はその誘導体とを重縮合して得られる。例えば、芳香族ポリエステル（例えば、ポリブチレンテレフタレート）部分をハードセグメント成分に、脂肪族ポリエステル（例えば、ポリテトラメチレングリコール）部分をソフトセグメント成分にしたマルチブロック共重合体を用いることができる。
【００３９】
ポリアミド系エラストマーは、ハード相にポリアミドを、ソフト相にポリエーテルやポリエステルを用いたポリエーテルブロックアミド型やポリエーテルエステルブロックアミド型が挙げられる。
【００４０】
アクリル系エラストマーは、エチルアクリレート、ブチルアクリレートなどのアクリル酸エステルを主成分とし、架橋点モノマーとして、グリシジルメタクリレート、アリルグリシジルエーテルなどが用いられる。例えば、アクリロニトリル−ブチルアクリレート共重合体、アクリロニトリル−ブチルアクリレート−エチルアクリレート共重合体、アクリロニトリル−ブチルアクリレート−グリシジルメタクリレート共重合体などが挙げられる。
【００４１】
エラストマーとしてはさらにイソプレンゴム（ＩＲ）、ブタジエンゴム（ＢＲ）、アクリロニトリルブタジエンゴム（ＮＢＲ）、クロロプレンゴム（ＣＲ）、エチレンプロピレンジエンゴム（ＥＰＤＭ）、スチレンイソプレンブタジエンゴム、イソプレンブタジエンゴム等が挙げられる。
【００４２】
これらエラストマーは、ハードセグメントとソフトセグメントの種類、比率、分子量の違いにより弾性率を調整できる。
【００４３】
緩衝層６を構成する成分としては、硬度や耐久性を調節するための軟化剤や、クレー、シリカ、硫酸バリウム、炭酸カルシウムなどの無機系添加剤が配合されてもよい。また、難燃性添加剤を添加して高度の難燃性を付与することもできる。
【００４４】
緩衝層６を構成する発泡体に用いられる弾性樹脂としては、ウレタン系エラストマーが耐摩耗性などのうえで好ましい。また連続気泡率、セルサイズを容易に調整できるので好ましい。ウレタン系エラストマーとしては、ポリオールとジイソシアネートとがウレタン結合により重合した重合体であれば特に限定されない。また、ポリオールとジイソシアネートとの混合物に鎖延長剤を配合して反応させたものも使用できる。この混合物に発泡剤を配合し、ポリオールとジイソシアネートと鎖延長剤とを反応させつつ発泡させることにより、ポリウレタン発泡体が得られる。混合物には必要に応じて発泡性をコントロールする発泡助剤、整包剤、触媒などの助剤を配合してポリウレタン発泡体を製造してもよい。
【００４５】
また、連続気泡を有する発泡体は、公知の特開１９９９−３２２８７５号公報、特開２００２−２２６８２９号公報、特開２００２−３３９８４４号公報に例示される方法などにより得ることができる。発泡体の硬度、気泡の平均径、空隙率、連続気泡率は樹脂や発泡剤の選定や配合比率、成形温度、圧力などの成形条件の設定により所定の範囲内におさめることができる。
【００４６】
また、連続気泡を有する発泡体は、弾性樹脂の種類によってはエラストマーを押出発泡成形することにより得ることができる。発泡体の硬度、気泡の平均径、空隙率、連続気泡率は樹脂や発泡剤の選定や配合比率、成形温度、圧力などの成形条件の設定により所定の範囲内におさめることができる。押出発泡成形は、エラストマー樹脂組成物に界面活性剤や気泡調整剤などの助剤を混合し、発泡剤を圧入して押出成形することにより行う。発泡剤としては、例えば、水、炭化水素、各種フロン、ジメチルエーテル、塩化メチル、塩化エチル、不活性気体などを使用することができる。
【実施例】
【００４７】
実施例１
図１に示す構成の巻芯２を用いてフィルムを巻き取った。円筒体４は材質がＡＢＳ（アクリル−ブタジエン−スチレン）樹脂であり、内径は１５２ｍｍ、肉厚は６ｍｍ、長さは３００ｍｍである。緩衝層６はポリウレタン（ＰＵ）発泡体シート（日本発条社製：品番ＥＭ３０）からなり、厚み２ｍｍである。
【００４８】
緩衝層６（ポリウレタン発泡体シート）の連続気泡率は１００％、平均気泡径は８０μｍ、空隙率は５０％である。硬度は６５である。
【００４９】
円筒体と発泡樹脂シートの接着は両面粘着テープを用いて予め粘着テープを円筒体に螺旋状に貼り付けて行なった。両面粘着テープとしては、日東電工社製の幅５０ｍｍのものを用いた。
【００５０】
巻芯２をフィルム用の巻き取り装置に装着し、巻き取り用のフィルムとして厚さ３０μｍのポリエステルフィルムを用い、断面積当たりの巻き取り張力が７０Ｎ／ｃｍ２、１０ｍ／ｍｉｎで６０ｍ巻き取った。巻き取ったロールに巻き締りは認められなかった。巻き取ったロールを２０℃６０％ＲＨで２４時間保管した後、巻き出して巻き始め部の端面段差痕が目視で残留している個所を、特定し、残留している個所のフィルムの長さを計り、フィルム全長に対する比率を端面段差痕残留率（％）として求めた。端面段差痕残留率は４％と低かった。
【００５１】
実施例２
実施例１に用いたと同様の円筒体を用い巻芯を製作した。緩衝層６（ポリウレタン発泡体シートは日本発条社製  品番  ＥＸＧ）の厚みは１．２５ｍｍ、連続気泡率は１００％、平均気泡径は５０μｍ、空隙率は３９％、硬度は５５である。
【００５２】
実施例１に用いたと同様の巻き取り用のフィルムを用い、実施例１と同様にして巻き取った。巻き取ったロールに巻き締りは認められなかった。巻き取ったロールを２０℃６０％ＲＨで２４時間保管した後の端面段差痕残留率は３％と低かった。
【００５３】
実施例３
実施例１に用いたと同様の巻芯を用い、巻き取り用のフィルムとして厚さ１５μｍのポリエステルフィルム（初期弾性率５ＧＰａ）を用い、実施例１と同様にして巻き取った。巻き取ったロールに巻き締りは認められなかった。巻き取ったロールを２０℃、６０％ＲＨで２４時間保管した後の端面段差痕残留率は１％と低かった。
【００５４】
実施例４
実施例１に用いたと同様の巻芯を用い、巻き取り用のフィルムとして厚さ１５μｍのポリエチレンフィルム（初期弾性率１２００ＭＰａ）を用い、実施例１と同様にして巻き取った。巻き取ったロールに巻き締りは認められなかった。巻き取ったロールを２０℃６０％ＲＨで２４時間保管した後に端面段差痕残留はほとんど認められなかった。
【００５５】
実施例５
緩衝層６として（ポリウレタン発泡体シートは日本発条社製  品番  ＥＸＴ（連続気泡率１００％、平均気泡径３０μｍ、空隙率４０％、硬度６５）を用いたほかは実施例１と同様にして巻芯を製作した。実施例１に用いたと同様の巻き取り用のフィルムを用い、実施例１と同様にして巻き取った。巻き取ったロールに巻き締りは認められなかった。巻き取ったロールを２０℃、６０％ＲＨで２４時間で保管した後の端面段差痕残留率は３％と低かった。
【００５６】
実施例６
緩衝層６としてエチレンープロピレンージエンゴム（ＥＰＤＭ）を用いた発泡体シ−ト（連続気泡率７０％、平均気泡径５０μｍ、空隙率３０％、硬度５０）を用いたほかは実施例１と同様にして巻芯を製作した。実施例１に用いたと同様の巻き取り用のフィルムを用い、実施例１と同様にして巻き取った。巻き取ったロールに巻き締りは認められなかった。巻き取ったロールを２０℃、６０％ＲＨで２４時間保管した後の端面段差痕残留率は３％と低かった。
【００５７】
実施例７
実施例１に用いたと同様の巻芯を用い、巻き取り用のフィルムとして日東電工社製液晶用偏光フィルムを用い、実施例１と同様にして巻き取った。巻き取ったロールに巻き締りは認められなかった。巻き取ったロールを２０℃６０％ＲＨで２４時間保管した後に端面段差痕残留はほとんど認められなかった。
【００５８】
比較例１
緩衝層６を構成するシートとして厚み１ｍｍ、連続気泡率は９０％、平均気泡径は０．７μｍ、空隙率は１５％、硬度７５のポリウレタン発泡体シートを用いたほかは実施例１と同様にして巻芯を製作した。実施例１に用いたと同様の巻き取り用のフィルムを用い、実施例１と同様にして巻き取った。巻き取ったロールに巻き締りは認められなかった。巻き取ったロールを２０℃、６０％ＲＨで２４時間保管した後の端面段差痕残留率は２０％と高かった。
【００５９】
比較例２
緩衝層６を構成するシートとして厚み２ｍｍ、連続気泡率は１００％、平均気泡径は１２０μｍ、空隙率は７０％、硬度２５のポリウレタン発泡体シートを用いたほかは実施例１と同様にして巻芯を製作した。実施例１に用いたと同様の巻き取り用のフィルムを用い、実施例１と同様にして巻き取った。巻き取ったロールに巻き締りが認められた。巻き取ったロールを２０℃６０％ＲＨで２４時間保管した後の端面段差痕残留率は３％と低かった。
【００６０】
比較例３
緩衝層６を構成するシートとして厚み１ｍｍのポリエチレン（ＰＥ）樹脂発泡樹脂シート（東レ製：商品名ペフ）を用いた。このポリエチレン樹脂発泡樹脂シートの見かけ密度は０．１ｇｒ／ｃｍ３であり、硬度は４０である。気泡は独立気泡である。実施例１に用いたと同様の巻き取り用のフィルムを用い、実施例１と同様にして巻き取った。巻き取ったロールに巻き締りが認められた。巻き取ったロールを２０℃、６０％ＲＨで２４時間保管した後の端面段差痕残留率は３％と低かった。巻き取ったフィルムを解舒したあとの緩衝層６に巻き締りによる窪み変形が回復しないで残った。
【００６１】
比較例４
実施例３で用いたと同様の巻き取り用のフィルムを用いたほかは、比較例３と同様にして巻き取った。巻き取ったロールに巻き締りが認められた。巻き取ったロールを２０℃６０％ＲＨで２４時間保管した後に端面段差痕はほとんど認められなかった。巻き取ったフィルムを解舒したあとの緩衝層６に巻き締りによる窪み変形が回復しないで残った。
【００６２】
比較例５
実施例４で用いたと同様の巻き取り用のフィルムを用いたほかは、比較例３と同様にして巻き取った。巻き取ったロールに極端な巻き締りが認められた。巻き取ったロールを２０℃、６０％ＲＨで２４時間で保管した後に端面段差痕はほとんど認められなかった。巻き取ったフィルムを解舒したあとの緩衝層６に巻き締りによる窪み変形が回復しないで残った。
【００６３】
比較例６
実施例７で用いたと同様の巻き取り用のフィルムを用いたほかは、比較例３と同様にして巻き取った。巻き取ったロールに極端な巻き締りが認められた。巻き取ったロールを２０℃、６０％ＲＨで２４時間保管した後に端面段差痕は３％と低かった。巻き取ったフィルムを解舒したあとの緩衝層６に巻き締りによる窪み変形が回復しないで残った。
【００６４】
表１に実施例、比較例における巻き締りと端面段差痕の発生状況をまとめて示す。
【００６５】
【表１】
0005918586.tif 000002
【００６６】
以上本発明の巻芯の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【産業上の利用可能性】
【００６７】
本発明の巻芯は、情報機器分野の光学的用途のフィルムの巻き取りに限らず、緩衝層を備えることが必要な巻芯に広く適用出来る。
【符号の説明】
【００６８】
２：巻芯
４：円筒体
６：緩衝層
【図１】
0005918586.tif 000003
【図２】
0005918586.tif 000004
【図３】
0005918586.tif 000005